(57)【要約】【課題】  ポリアミド樹脂の熱伝導性を飛躍的に向上させた電気絶縁性のある熱伝導性樹脂により、各種電気・電子部品、自動車電装部品などの放熱性と電気絶縁性を必要とする用途を提供する。【解決手段】  本発明は層状珪酸塩が分子レベルに均一に分散されているポリアミド樹脂（以下ナノコンポジットポリアミド樹脂と略す）をマトリックス樹脂として用い、アルミナを高配合してなる電気絶縁性でかつ熱伝導性樹脂を提供する。【特許請求の範囲】
【請求項１】
マトリックス樹脂としてナノコンポジットポリアミド樹脂に熱伝導性無機粒状フィラーを高配合してなる電気絶縁性でかつ熱伝導性に優れた成形用樹脂。
【請求項２】
熱伝導性無機粒状フィラーとしてアルミナを高配合してなる請求項１記載の電気絶縁性でかつ熱伝導性に優れた成形用樹脂。
【請求項３】
ナノコンポジットポリアミド樹脂に用いられる層状フィラーが層状珪酸塩であり、その珪酸塩層が分子レベルに均一に分散されていることを特徴とする請求項１又は２記載の電気絶縁性でかつ熱伝導性に優れた成形用樹脂。
【請求項４】
層状珪酸塩が４〜５重量％配合されたナノコンポジットポリアミド樹脂を用いた請求項１，２又は３記載の電気絶縁性でかつ熱伝導性に優れた成形用樹脂。
【請求項５】
ナノコンポジットポリアミド樹脂５〜１５重量％とアルミナを８５〜９５重量％を配合してなる請求項１，２，３又は４記載の電気絶縁性でかつ熱伝導性に優れた成形用樹脂。
【請求項６】
マトリックス樹脂としてナノコンポジットポリアミド樹脂４０〜７０重量％とポリフェニレンサルファイド樹脂３０〜６０重量％を配合してなる請求項１，２，３，４又は５記載の電気絶縁性でかつ熱伝導性に優れた成形用樹脂。
【発明の詳細な説明】
【技術分野】
【０００１】
本発明は、電気絶縁性でかつ熱伝導性に優れた成形用樹脂で、放熱性と電気絶縁性を求められる電気、電子部品あるいは自動車電装部品などの用途に関するものである。
【背景技術】
【０００２】
ポリアミド樹脂は機械的強度、耐熱性、耐摩耗性、耐薬品性などに優れていることから、各種電気・電子部品、自動車部品などの各種分野における成形材料として幅広く使われている。
【０００３】
しかしながら、ポリアミド樹脂の熱伝導性は一般に低く、発熱を伴う電子部品の放熱ができず、機能を損なう可能性があるため使用用途が限定されていた。
【０００４】
特に電気・電子部品分野では、電気絶縁性が求められることが多く、そのため樹脂材料の熱伝導性の改善とともに電気絶縁性が必要とされている。
【０００５】
樹脂材料の熱伝導率の改良は、一般にはアルミナ、シリカなどの無機フィラーやカーボンファイバー、黒鉛、低触点合金などの熱伝導性材料をマトリックス樹脂に単独または併用して配合することにより改良が試みられている。
【０００６】
しかし、カーボンファイバー、黒鉛、低融点合金などは導電性のため電気絶縁性が損なわれ、使用用途が限定されている。
【０００７】
一方アルミナやシリカは電気絶縁性であるが、熱伝導率はそれほど大きくはなく、高熱伝導性を達成するためには高充填化が必要で、そのため形状を球状にして流動性を上げたり、大きさの異なるものを組み合せるなどして最密充填がなされている。しかし高充填にすると樹脂の流動性が極端に悪くなりコンパウンドや成形が難しいのが現状である。
【０００８】
微細な層状フィラーを併用する場合はさらに流動性が悪く、そのため熱伝導率改善の障害となっていた。
【０００９】
またアルミナ配合の熱伝導率が小さい原因としては、マトリックス樹脂の熱伝導率の低いことが律速となり、樹脂組成物の熱伝導の妨げになっている。そのため樹脂自体の熱伝導率を上げることが試みられているが有効なものは得られていない。
【００１０】
微細な層状フィラーを併用することによりマトリックス樹脂層の熱伝導率を向上させることが試みられている。例えば特許文献１（特開２００２−２５６１４７号公報）には、平均厚さが０．５μｍ以上の板状フィラーを２〜２０重量％球状アルミナと併用し溶融混合することにより熱伝導率が向上することが提案されているが、機械による溶融混練では分子レベルの微分散は困難である。従って板状フィラーの添加量が少ないときは熱伝導率改善の効果が少なく、添加量が多くなると樹脂の流動性を阻害することになり、高充填化はできず、結果として良好な熱伝導材料は得られない。
【００１１】
強度、耐熱性、靱性などを向止させる目的でポリアミド樹脂に層状珪酸塩を微分散することは特許文献２（国際公開特許公報ＷＯ９８／４９２３５）や特許文献３（特開２０００−２１２４３２号公報）に記載されているが、いずれも強度や耐熱性に関するもので熱伝導に関する記述はない。
【００１２】
【特許文献１】特開２００２−２５６１４７号公報
【特許文献２】国際公開特許公報ＷＯ９８／４９２３５
【特許文献３】特開２０００−２１２４３２号公報
【発明の開示】
【発明が解決しようとする課題】
【００１３】
本発明の解決しようとする問題点は電気、電子部品あるいは自動車部品などの放熱性と電気絶縁性が求められる用途に電気絶縁牲があり、かつ熱伝導性に優れた高熱伝導性樹脂を提供することにある。
【課題を解決するための手段】
【００１４】
本発明者らは上記の課題を解決すべく鋭意検討した結果、層状珪酸塩などの層状フィラーを分子レベルまで分散することにより、流動性を損なわずに熱伝導性を向上させたナノコンポジットポリアミド樹脂をマトリックス樹脂とし、球状アルミナを高充填に併用することで、電気絶縁性でかつ熱伝導性に優れた熱伝導性樹脂用途が得られることを見出し、本発明に到違した。
【００１５】
層状珪酸塩の添加量が２重量％以下ではマトリックス樹脂の熱伝導率改善には不足で、５重量％以上となるとナノコンポジット樹脂自体の流動性が阻害されアルミナの高充填ができない。好ましくは４〜５重量％が最適である。
【発明の効果】
【００１６】
（１）マトリックス樹脂としてナノコンポジットポリアミド樹脂に熱伝導性無機粒状フィラーを高配合することで、電気絶縁性でかつ熱伝導性に優れた成形用樹脂となった。
（２）上記（１）において熱伝導性無機粒状フィラーとしてアルミナを高配合してなることで、電気絶縁性でかつ熱伝導性に優れた成形用樹脂となった。
（３）上記（１）（２）においてナノコンポジットポリアミド樹脂に用いられる層状フィラーが層状珪酸塩であり、その珪酸塩層が分子レベルに均一に分散されていることを特徴とすることで、電気絶縁性でかつ熱伝導性に優れた成形用樹脂となった。
（４）上記（１）〜（３）において層状珪酸塩が４〜５重量％配合されたナノコンポジットポリアミド樹脂を用いたことで、電気絶縁性でかつ熱伝導性に優れた成形用樹脂となった。
（５）上記（１）〜（４）においてナノコンポジットポリアミド樹脂５〜１５重量％とアルミナを８５〜９５重量％を配合してなることで、電気絶縁性でかつ熱伝導性に優れた成形用樹脂となった。
（６）上記（１）〜（５）においてマトリックス樹脂としてナノコンポジットポリアミド樹脂４０〜７０重量％とポリフェニレンサルファイド樹脂３０〜６０重量％を配合してなることで、電気絶縁性でかつ熱伝導性に優れた成形用樹脂となった。
【発明を実施するための最良の形態】
【００１７】
本発明で使用するナノコンポジットポリアミド樹脂としては、ポリアミド重合工程の際に層状珪酸塩を分子レベルに分散したものが市販されている。例えばユニチカ株式会社製のナノコンポジットナイロン（商品名；NANOCON）で未配合６ナイロンと比較し、流動性は変わらず、高強度で耐熱性に優れている。
【００１８】
ここで分子レベルに均一に分散されるとは、層状珪酸塩がポリアミド樹脂マトリックス中に分散する際に、それぞれが平均２０Ａ以上の層状距離を保っている場合をいう。ここで層状距離とは、層状珪酸塩の珪酸塩層の重心間の距離を指し、均一分散されるとは、前記珪酸塩層の一枚一枚、もしくは平均的な重なりが５層以下の多層物が平行あるいはランダムに、もしくは平行とランダムが混在した状態で、その５０％以上が、好ましくはその７０％以上が塊を形成することなく分散されている状態をいう。具体的には、透過型電子顕微鏡写真観察を行なったり、引張伸度のばらつきの評価を行うことにより確認することができる。
【００１９】
本発明で用いられるアルミナは、最密高充填のため、球状で粒子径の異なる大きさのものを組み合わせたものが有効である。添加量は８５〜９５重量％が望ましく、９５重量％以上では樹脂の流動性が悪く、８５重量％以下では熱伝導の効果が少ない。
【００２０】
また、本発明で用いられる樹脂としてはナノコンポジットポリアミド樹脂に熱伝導性を損なわない範囲の物性改良目的で従来公知の樹脂との併用が可能である。具体的には例えば、ポリフェニレンサルファイド樹脂、ポリエーテル系樹脂、ポリエステル系樹脂、ポリイミド樹脂、ポリカーポネート柑脂、ウレタン系樹脂、エポキシ系樹脂、フェノール樹脂、シリコーン系樹脂、フッ素樹脂、オレフィン系樹脂、スチレン系樹脂、酢酸ビニル系樹脂、アクリル系樹脂、天然あるいは合成ゴム系樹脂などが挙げられる。
さらに、最適配合としてナノコンポジットポリアミド樹脂にポリフェニレンサルファイド樹脂を配合することにより、樹脂組成物の熱伝導率を損なわずに流動性と耐熱性を付与することができる。
【００２１】
また、本発明で用いられる層状珪酸塩としてはマイカに限定されず、モンモリロナイト、バーミキュライト等がある。
【００２２】
また本発明に用いられる熱伝導性無機粒状フィラーとしてはアルミナに限定されず、酸化マグネシウム、シリカ、酸化亜鉛、窒化ホウ素、炭化珪素、窒化珪素などのセラミック粒子が上げられる。
【００２３】
ナノコンポジットナイロン６と球状アルミナの溶融混練はスクリュー型２軸押出機を用い、シリンダー温度２３０℃、スクリュー回転数５０rpmの条件でペレット化した。ここで得られた樹脂組成物を試験片に射出成形し、熱伝導率および電気伝導度を測定した。熱伝導率の測定に関しては、ASTH E１５３０に準拠し、φ５０ｍｍ×ｔ３ｍｍの試験片をアニター社製ユニサーモ２０２１型試験器を用いて試験条件２３℃で測定した。
【実施例１】
【００２４】
ナノコンポジットポリアミド樹脂としてユニチカ株式会社製ナノコンポジット６ナイロン（商品名；NANOCO）M1030DH（合成マイカ４重量％入り）を１５重量％に球状アルミナ８５重量％をそれぞれ計量後ドライブレンドし、実施例と同様の方法で混練、ペレット化し、物性評価した。
【実施例２】
【００２５】
ナノコンポジットポリアミド樹脂としてユニチカ株式会社製ナノコンポジット６ナイロン（商品名；NANOCO）M1030DH（合成マイカ４重量％入り）を１０重量％に球状アルミナ９０重量％をそれぞれ計量後ドライブレンドし、実施例と同様の方法で混練、ペレット化し物性評価した。
【実施例３】
【００２６】
ナノコンポジットポリアミド樹脂としてユニチカ株式会社製ナノコンポジット６ナイロン（商品名；NANOCO）M1030DH（合成マイカ４重量％入り）を５重量％に球状アルミナ９５重量％をそれぞれ計量後ドライブレンドし、実施例と同様の方法で混練、ペレット化し物性評価した。
【００２７】
［比較例１］
比較例１としてユニチカ株式会社製６ナイロン樹脂(商品名；ユニチカナイロン6A1030JR）１５重量％に球状アルミナ８５重量％をそれぞれ計量後、実施例と同様の方法で混練、ペレット化し物性評価した。
【００２８】
［比較例２］
比較例２としてユニチカ株式会社製６ナイロン樹脂(商品名；ユニチカナイロン6A1030JR）１０重量％に球状アルミナ９０重量％をそれぞれ計量後、実施例と同様の方法で混練、ペレット化し物性評価した。
【００２９】
［比較例３］
比較例３としてユニチカ株式会社製６ナイロン樹脂(商品名；ユニチカナイロン6A1030JR）５重量％に球状アルミナ９５重量％をそれぞれ計量後、実施例と同様の方法で混練、ペレット化し物性評価した。
【００３０】
結果は表１に示したとおりで、ナノコンボジットポリアミド樹脂を用いることにより、マトリックス自体の熱伝導率が改善され、さらに分子レベルに分散した層状珪酸塩の微細繊維がアルミナ粒子の熱伝達の繋ぎ役としての相乗効果を発揮するため、アルミナの充填量が多くなるに伴い、飛躍的に熱伝導性が向上することがわかる、
【表１】
2006342192.tif 000002
【産業上の利用可能性】
【００３１】
本発明により得られる電気絶縁性でかつ熱伝導性に優れた成形用樹脂の用途は電気・電子部品や自動車部品などの放熱性と電気絶縁性が求められる樹脂部品に用いられる。
例えば、半導体素子、抵抗あるいはモーターなど発熱性が高く、電気絶縁性が必要な電気機器部品に特に好適であり、また自動車、家電、照明機器、事務機など多くの放熱部品用途に適用できる。